(57)【特許請求の範囲】
【請求項１】
骨の欠損部分を補う、ジルコニアを含む補綴物の製造方法であって、
γ線殺菌処理の後に、加熱処理を行って天然骨に近似する色に変色させた補綴物の製造方法。
【請求項２】
前記近似する色は、Ｌ＊ａ＊ｂ＊表色系において、Ｌ＊が６０〜９０、ａ＊が−５〜１０、ｂ＊が−５〜１０である請求項１に記載の補綴物の製造方法。
【請求項３】
前記加熱処理は、最高温度が１００℃〜３００℃である請求項１又は２に記載の補綴物の製造方法。
【請求項４】
前記補綴物は、骨に埋め込まれて骨結合するインプラントである請求項１から３のうちいずれか一項に記載の補綴物の製造方法。
【請求項５】
前記補綴物は、歯科用インプラントである請求項４に記載の補綴物の製造方法。
【請求項６】
前記補綴物は、歯科用インプラントのうちのインプラント体である請求項５に記載の補綴物の製造方法。
【請求項７】
前記補綴物は、歯科用インプラントのうちのアバットメント体である請求項５に記載の補綴物の製造方法。
【請求項８】
前記補綴物は、歯科用インプラントのうちのインプラントクラウンである請求項５に記載の補綴物の製造方法。
【請求項９】
前記補綴物は、歯の欠損部分に埋め込まれる詰め物である請求項１から３のうちいずれか一項に記載の補綴物の製造方法。
【請求項１０】
前記補綴物は、歯根に装着される差し歯である請求項１から３のうちいずれか一項に記載の補綴物の製造方法。
【請求項１１】
前記補綴物は、欠損した歯の代わりとなる人工歯及び隣接する天然歯に被せる歯冠からなるブリッジである請求項１から３のうちいずれか一項に記載の補綴物の製造方法。
【請求項１２】
前記補綴物は、有床義歯である請求項１から３のうちいずれか一項に記載の補綴物の製造方法。
【請求項１３】
前記補綴物は、人工骨である請求項１から３のうちいずれか一項に記載の補綴物の製造方法。
【請求項１４】
前記補綴物は、骨補填材である請求項１から３のうちいずれか一項に記載の補綴物の製造方法。
【発明の詳細な説明】
【技術分野】
【０００１】
本発明は、骨の欠損部分を補う補綴物の製造方法に関する。例えば、永久歯の歯根欠損等の際に顎の骨に埋め込まれる歯科用インプラントに関する。
【背景技術】
【０００２】
骨の欠損部分を補う補綴物の一種として、体内に埋め込まれるインプラントが注目されている。特に、顎の骨に埋め込まれる歯科用インプラントが注目されている。
歯科用インプラントは、虫歯や破損により永久歯の歯根が失われた場合に、歯槽骨に設けた穴に挿入して固定するものである。
【０００３】
この歯科用インプラントは、歯槽骨に固定されるインプラント体（人工歯根）と、インプラント体に螺着され人工歯冠を装着可能なアバットメント体（支台）と、アバットメントに装着されるインプラントクラウン（人工歯冠）と、で構成される。
【０００４】
インプラントクラウンは、常に口腔内に露出する。インプラントクラウンをジルコニアで形成した場合には、天然歯とは異なる色（濃茶色または純白色）を有するため、口腔内の審美性が損なわれる。
インプラント体やアバットメント体は、歯肉が退縮するとその一部が歯肉から露出するようになる。インプラント体やアバットメント体をジルコニアで形成した場合においても、インプラントクラウンの場合と同様に、口腔内の審美性が損なわれる。
【０００５】
特許文献１には、アバットメント体を歯肉に近似した色（赤系色）に着色することにより、歯肉が退縮した場合であっても、アバットメントの露出による審美性の減退を防止できる技術が開示されている。
【先行技術文献】
【特許文献】
【０００６】
【特許文献１】特開２００９−８２１７１号公報
【発明の概要】
【発明が解決しようとする課題】
【０００７】
特許文献１の技術は、アバットメント体のみを対象としている。特許文献１の技術は、インプラント体に対しても適用することは可能である。
しかし、インプラントクラウンに特許文献１の技術を適用すると、かえって口腔内の審美性が損なわれる。
インプラントクラウンは、インプラント装着者の天然歯に近似する色（白色系）に着色することが望まれている。インプラント体やアバットメント体も、天然歯に近似する色に着色することが望ましい。
【０００８】
特許文献１の技術は、ジルコニア等のセラミックス（原料）に対して顔料を添加して着色している。インプラントは体内に埋め込まれるため、顔料の人体に対する悪影響が懸念される。
顔料等の着色材料を用いることなく、天然歯に近似する色に着色することが望ましい。
【０００９】
本発明は、着色材料を用いることなく、天然骨に近似する色に着色された補綴物の製造方法を提供することを目的とする。
【課題を解決するための手段】
【００１０】
本発明の第一実施態様は、骨の欠損部分を補う、ジルコニアを含む補綴物の製造方法であって、γ線殺菌処理の後に、加熱処理を行って天然骨に近似する色に変色させた。
【００１１】
本発明の第二実施態様は、第一実施態様において、前記近似する色は、Ｌ＊ａ＊ｂ＊表色系において、Ｌ＊が６０〜９０、ａ＊が−５〜１０、ｂ＊が−５〜１０である。
【００１２】
本発明の第三実施態様は、第一及び第二実施態様において、前記加熱処理は、最高温度が１００℃〜３００℃である。
【００１３】
本発明の第四実施態様は、第一から第三実施態様のいずれかにおいて、前記補綴物は、骨に埋め込まれて骨結合するインプラントである。
【００１４】
本発明の第五実施態様は、第四実施態様において、前記補綴物は、歯科用インプラントである。
【００１５】
本発明の第六実施態様は、第五実施態様において、前記補綴物は、歯科用インプラントのうちのインプラント体である。
【００１６】
本発明の第七実施態様は、第五実施態様において、前記補綴物は、歯科用インプラントのうちのアバットメント体である。
【００１７】
本発明の第八実施態様は、第五実施態様において、前記補綴物は、歯科用インプラントのうちのインプラントクラウンである。
【００１８】
本発明の第九実施態様は、第一から第三実施態様のいずれかにおいて、前記補綴物は、歯の欠損部分に埋め込まれる詰め物である。
【００１９】
本発明の第十実施態様は、第一から第三実施態様のいずれかにおいて、前記補綴物は、歯根に装着される差し歯である。
【００２０】
本発明の第十一実施態様は、第一から第三実施態様のいずれかにおいて、記補綴物は、欠損した歯の代わりとなる人工歯及び隣接する天然歯に被せる歯冠からなるブリッジである。
【００２１】
本発明の第十二実施態様は、第一から第三実施態様のいずれかにおいて、前記補綴物は、有床義歯である。
【００２２】
本発明の第十三実施態様は、第一から第三実施態様のいずれかにおいて、前記補綴物は、人工骨である。
【００２３】
本発明の第十四実施態様は、第一から第三実施態様のいずれかにおいて、前記補綴物は、骨補填材である。
【発明の効果】
【００２４】
本発明は、着色材料を用いることなく、天然骨に近似する色に着色された補綴物を得られる。
【図面の簡単な説明】
【００２５】
【図１】本発明の実施形態に係る歯科用インプラント５を示す図である。
【図２】補綴物Ｓ１〜Ｓ１３の測色結果（Ｌ＊ａ＊ｂ＊表色系の色度）を示す図である。
【図３】補綴物Ｓ１〜Ｓ１３の測色結果（波長と反射率）を示す図である。
【図４】補綴物Ｔ１〜Ｔ１３の測色結果（Ｌ＊ａ＊ｂ＊表色系の色度）を示す図である。
【図５】補綴物Ｔ１〜Ｔ１３の測色結果（波長と反射率）を示す図である。
【図６】本発明の実施形態に係るインプラント３０を示す図である。
【図７】本発明の実施形態に係る詰め物４０を示す図である。
【図８】本発明の実施形態に係る差し歯５０を示す図である。
【図９】本発明の実施形態に係るブリッジ６０を示す図である。
【図１０】本発明の実施形態に係る有床義歯７０を示す図である。
【図１１】本発明の実施形態に係る人工骨８０を示す図である。
【発明を実施するための形態】
【００２６】
本発明の実施形態につき図面を参照して説明する。下記説明において示す各種寸法等は一例である。
【００２７】
図１は、本発明の実施形態に係る歯科用インプラント５を示す図である。
インプラント（インプラント、補綴物）５は、歯槽骨（骨）２に固定される。
インプラント５は、歯槽骨２に固定されるインプラント体１０と、インプラント体１０に対して着脱可能なアバットメント体８と、アバットメント体８に装着される人工歯冠６と、を備える。
【００２８】
インプラント体（補綴物）１０は、人工歯根、フィクスチャと呼ばれる。
インプラント体１０の外周面には、雄ネジ１２が形成される。この雄ネジ１２を歯槽骨２に形成した穴に螺合することにより、インプラント体１０が歯槽骨２に固定される。
【００２９】
アバットメント体（補綴物）８は、支台と呼ばれる。
アバットメント体８の外周面には、接着剤等を用いて人工歯冠６が装着される。
人工歯冠（補綴物）６は、インプラントクラウン（implant crown）、上部構造、インプラント義歯と呼ばれる。
【００３０】
インプラント体１０とアバットメント体８との当接部Ｓは、歯茎４または歯槽骨２によって覆われる。当接部Ｓは、歯茎４が退縮すると露出する。つまり、インプラント体１０及びアバットメント体８が口腔内に露出する。
人工歯冠６は、常に口腔内に露出する。
【００３１】
人工歯冠６、アバットメント体８及びインプラント体１０は、ジルコニアを主成分とするセラミックスにより形成される。
【００３２】
人工歯冠６等は、それぞれ以下の工程Ａを経て製造される。
【００３３】
第一工程Ａ１：プレス焼結処理工程（形成工程）
人工歯冠６等のキャビティを有する金型にジルコニアの粉末（東ソー株式会社ＰＸＡ−２００タイプ等）を入れてプレス成形する。その後に、プレス成形品を例えば１５００℃以上の温度で焼結する。
これにより、人工歯冠６、アバットメント体８及びインプラント体１０の形成品が得られる。
【００３４】
第二工程Ａ２：γ線殺菌処理工程（濃茶色化工程）
人工歯冠６、アバットメント体８及びインプラント体１０の形成品に対してγ線を照射して殺菌する。γ線を例えば２５ｋＧｙ以上照射する。
これにより、人工歯冠６、アバットメント体８及びインプラント体１０の形成品は、濃茶色化する。人工歯冠６、アバットメント体８及びインプラント体１０の形成品は、外面のみならず、内部も濃茶色化する。
【００３５】
第三工程Ａ３：加熱処理工程（白色化工程）
人工歯冠６、アバットメント体８及びインプラント体１０の形成品を１００℃〜３００℃に加熱する。最高温度が１００℃〜３００℃となればよい。加熱時間や保持時間等は任意である。
これにより、濃茶色化した形成品が白色化して、天然歯に近似する色に着色される。つまり、天然歯に近似する色に着色された補綴物（人工歯冠６、アバットメント体８及びインプラント体１０）が得られる。
人工歯冠６、アバットメント体８及びインプラント体１０は、外面のみならず、内部も天然歯に近似する色に着色される。
【００３６】
表１は、上述した製造工程Ａ（Ａ１〜Ａ３）を経て形成された補綴物（prosthesis）Ｓ１〜Ｓ１３の測色結果を示す表である。
【００３７】
【表１】
0005849278.tif 000002
【００３８】
図２は、補綴物Ｓ１〜Ｓ１３の測色結果（Ｌ＊ａ＊ｂ＊表色系の色度）を示す図である。
図３は、補綴物Ｓ１〜Ｓ１３の測色結果（波長と反射率）を示す図である。
【００３９】
表色系：Ｌａｂ表色系（ＣＩＥ  １９７６(Ｌ＊，ａ＊，ｂ＊)色空間（ＣＩＥＬＡＢ）、ＪＩＳ  Ｚ  ８７２９）
分光測色計：コニカミノルタ社（旧ミノルタカメラ社）製  ＣＭ−１０００
【００４０】
補綴物Ｓ１〜Ｓ１３及び比較例Ｓ２１，Ｓ２２の材料：東ソー株式会社  ＰＸＡ−２３３Ｐ
補綴物Ｓ１：第三工程Ａ３において最高温度を１００℃とした。
補綴物Ｓ２：第三工程Ａ３において最高温度を１１０℃とした。
補綴物Ｓ３：第三工程Ａ３において最高温度を１２０℃とした。
補綴物Ｓ４：第三工程Ａ３において最高温度を１３０℃とした。
補綴物Ｓ５：第三工程Ａ３において最高温度を１４０℃とした。
補綴物Ｓ６：第三工程Ａ３において最高温度を１５０℃とした。
補綴物Ｓ７：第三工程Ａ３において最高温度を１６０℃とした。
補綴物Ｓ８：第三工程Ａ３において最高温度を１７０℃とした。
補綴物Ｓ９：第三工程Ａ３において最高温度を１８０℃とした。
補綴物Ｓ１０：第三工程Ａ３において最高温度を１９０℃とした。
補綴物Ｓ１１：第三工程Ａ３において最高温度を２００℃とした。
補綴物Ｓ１２：第三工程Ａ３において最高温度を２５０℃とした。
補綴物Ｓ１３：第三工程Ａ３において最高温度を３００℃とした。
【００４１】
比較例Ｓ２１：第一工程Ａ１を経た（第一工程Ａ１及び第二工程Ａ２を省いた）。
比較例Ｓ２２：第一工程Ａ１及び第二工程Ａ２を経た（第三工程Ａ３を省いた）。
比較例Ｓ２３：従来の人工歯（ＶＩＴＡ社  ＣＥＲＥＣ  ＶＩＴＡＢＬＯＣＳ  ＭａｒｋＩＩ）。
【００４２】
補綴物Ｓ１〜Ｓ１３は、γ線殺菌処理（第二工程Ａ２）の後に、加熱処理（第三工程Ａ３）されることにより、天然骨に近似する色に変色する。加熱処理（第三工程Ａ３）は、最高温度が１００℃〜３００℃である
【００４３】
図２に示すように、天然骨に近似する色は、Ｌ＊ａ＊ｂ＊表色系において、Ｌ＊が６０〜９０、ａ＊が−５〜１０、ｂ＊が−５〜１０である。詳細には、Ｌ＊が６５〜８９、ａ＊が−２〜６、ｂ＊が−１〜８である。
補綴物Ｓ１〜Ｓ１３は、濃茶色である比較例Ｓ２２よりも白色系であり、純白色である比較例Ｓ２１よりも茶色系である。したがって、補綴物Ｓ１〜Ｓ１３は、比較例Ｓ２３と同様に、天然骨に近似する色を有する色に変色したと確認された。
【００４４】
図３に示すように、補綴物Ｓ１〜Ｓ１３は、比較例Ｓ２３と比べると、反射率が高いが、波形形状は近似する。したがって、補綴物Ｓ１〜Ｓ１３は、比較例Ｓ２３と波形形状が近似するため、比較例Ｓ２３に近似する色（天然骨に近似する色）に変色したと確認された。
【００４５】
このように、補綴物Ｓ１〜Ｓ１３が天然骨に近似する色（比較例Ｓ２３と同様の色）に着色されることを確認した。加熱処理（第三工程Ａ３）における最高温度を１００℃から３００℃の間で設定することにより、補綴物Ｓ１〜Ｓ１３の装着者の天然歯に近似する色が得られる。
よって、人工歯冠６、アバットメント体８及びインプラント体１０を天然骨に近似する色に着色できるので、口腔内の審美性が損なわれることがない。
人工歯冠６等が摩耗した場合であっても、その内部まで天然骨に近似する色に着色されているので、口腔内の審美性が損なわれることがない。
【００４６】
人工歯冠６等は、それぞれ以下の工程Ｂを経て製造することも可能である。
【００４７】
第一工程Ｂ１：プレス焼結処理工程（形成工程）
人工歯冠６等のキャビティを有する金型にジルコニアの紛末（東ソー株式会社ＰＸＡ−２００タイプ等）を入れてプレス成形する。その後に、プレス成形品を例えば１５００℃以上の温度で焼結する。
これにより、人工歯冠６、アバットメント体８及びインプラント体１０の形成品が得られる。
第一工程Ｂ１は、第一工程Ａ１と同一の工程である。
【００４８】
第二工程Ｂ２：表面処理工程（レーザー加工工程）
人工歯冠６、アバットメント体８及びインプラント体１０の形成品に対してレーザー光を照射して、表面を粗面化する。
レーザー光には、Ｎｄ：ＹＡＧレーザー又はＹＶＯ４レーザーが用いられる。例えば、Ｎｄ：ＹＡＧレーザー、ＹＶＯ４レーザーの基本波（固体レーザー：波長１０６４ｎｍ、ファイバーレーザー：１０９０ｎｍ）を用いることができる。レーザー光の光径（直径）は、例えば５〜５０μｍである。
【００４９】
第三工程Ｂ３：高温加熱処理工程（色戻し化工程）
人工歯冠６、アバットメント体８及びインプラント体１０の形成品を７００℃に加熱する。加熱時間や保持時間等は任意である。
これにより、レーザー光の照射により変色（濃茶色化）した形成品が白色化する。人工歯冠６、アバットメント体８及びインプラント体１０は、外面のみならず、内部も白色化する。
【００５０】
第四工程Ｂ４：γ線殺菌処理工程（濃茶色化工程Ｂ２）
人工歯冠６、アバットメント体８及びインプラント体１０の形成品に対してγ線を照射して殺菌する。γ線を例えば２５ｋＧｙ以上照射する。
これにより、人工歯冠６、アバットメント体８及びインプラント体１０の形成品は、濃茶色化する。人工歯冠６、アバットメント体８及びインプラント体１０の形成品は、外面のみならず、内部も濃茶色化する。
第四工程Ｂ４は、第二工程Ａ２と同一の工程である。
【００５１】
第五工程Ｂ５：加熱処理工程（白色化工程）
人工歯冠６、アバットメント体８及びインプラント体１０の形成品を１００℃〜３００℃に加熱する。最高温度が１００℃〜３００℃となればよい。加熱時間や保持時間等は任意である。
これにより、濃茶色化した形成品が白色化して、天然歯に近似する色に着色される。つまり、天然歯に近似する色に着色された補綴物（人工歯冠６、アバットメント体８及びインプラント体１０）が得られる。
人工歯冠６、アバットメント体８及びインプラント体１０は、外面のみならず、内部も天然歯に近似する色に着色される。
第五工程Ｂ５は、第三工程Ａ３と同一の工程である。
【００５２】
表２は、上述した製造工程Ｂ（Ｂ１〜Ｂ５）を経て形成された補綴物Ｔ１〜Ｔ１３の測色結果を示す表である。
【００５３】
【表２】
0005849278.tif 000003
【００５４】
図４は、補綴物Ｔ１〜Ｔ１３の測色結果（Ｌ＊ａ＊ｂ＊表色系の色度）を示す図である。
図５は、補綴物Ｔ１〜Ｔ１３の測色結果（波長と反射率）を示す図である。
【００５５】
表色系：Ｌａｂ表色系（ＣＩＥ １９７６（Ｌ＊，ａ＊，ｂ＊）色空間（ＣＩＥＬＡＢ）、ＪＩＳ  Ｚ  ８７２９）
分光測色計：コニカミノルタ社（旧ミノルタカメラ社）製  ＣＭ−１０００
【００５６】
補綴物Ｔ１〜Ｔ１３及び比較例Ｔ２１〜Ｔ２３の材料：東ソー株式会社  ＰＸＡ−２３３Ｐ
補綴物Ｔ１：第五工程Ｂ５において最高温度を１００℃とした。
補綴物Ｔ２：第五工程Ｂ５において最高温度を１１０℃とした。
補綴物Ｔ３：第五工程Ｂ５において最高温度を１２０℃とした。
補綴物Ｔ４：第五工程Ｂ５において最高温度を１３０℃とした。
補綴物Ｔ５：第五工程Ｂ５において最高温度を１４０℃とした。
補綴物Ｔ６：第五工程Ｂ５において最高温度を１５０℃とした。
補綴物Ｔ７：第五工程Ｂ５において最高温度を１６０℃とした。
補綴物Ｔ８：第五工程Ｂ５において最高温度を１７０℃とした。
補綴物Ｔ９：第五工程Ｂ５において最高温度を１８０℃とした。
補綴物Ｔ１０：第五工程Ｂ５において最高温度を１９０℃とした。
補綴物Ｔ１１：第五工程Ｂ５において最高温度を２００℃とした。
補綴物Ｔ１２：第五工程Ｂ５において最高温度を２５０℃とした。
補綴物Ｔ１３：第五工程Ｂ５において最高温度を３００℃とした。
【００５７】
比較例Ｔ２１：第一工程Ｂ１及び第二工程Ｂ２を経た（第三工程Ｂ３〜第五工程Ｂ５を省いた）。
比較例Ｔ２２：第一工程Ｂ１〜第三工程Ｂ３を経た（第四工程Ｂ４及び第五工程Ｂ５を省いた）。
比較例Ｔ２３：第一工程Ｂ１〜第四工程Ｂ４を経た（第五工程Ｂ５を省いた）。
比較例Ｔ２４：従来の人工歯（ＶＩＴＡ社  ＣＥＲＥＣ  ＶＩＴＡＢＬＯＣＳ  ＭａｒｋＩＩ）。比較例Ｓ２３と同一物である。
【００５８】
補綴物Ｔ１〜Ｔ１３は、γ線殺菌処理（第四工程Ｂ４）の後に、加熱処理（第五工程Ｂ５）されることにより、天然骨に近似する色に変色する。加熱処理（第五工程Ｂ５）は、最高温度が１００℃〜３００℃である
【００５９】
図２に示すように、天然骨に近似する色は、Ｌ＊ａ＊ｂ＊表色系において、Ｌ＊が６０〜９０、ａ＊が−５〜１０、ｂ＊が−５〜１０である。詳細には、Ｌ＊が６５〜８９、ａ＊が−２〜６、ｂ＊が−１〜８である。
補綴物Ｔ１〜Ｔ１３は、濃茶色である比較例Ｔ２１，２３よりも白く、純白色である比較例Ｔ２２よりも茶色である。したがって、補綴物Ｓ１〜Ｓ１３は、比較例Ｔ２４と同様に、天然骨に近似する色を有する色に変色したと確認された。
【００６０】
図３に示すように、補綴物Ｔ１〜Ｔ１３は、比較例Ｔ２４と比べると、反射率が高いが、波形形状は近似する。したがって、補綴物Ｔ１〜Ｔ１３は、比較例Ｔ２４と波形形状が近似するため、比較例Ｔ２４に近似する色（天然骨に近似する色）に変色したと確認された。
【００６１】
このように、補綴物Ｔ１〜Ｔ１３が天然骨に近似する色（比較例Ｔ２４と同様の色）に着色されることを確認した。加熱処理（第五工程Ｂ５）における最高温度を１００℃から３００℃の間で設定することにより、補綴物Ｔ１〜Ｔ１３の装着者の天然歯に近似する色が得られる。
よって、人工歯冠６、アバットメント体８及びインプラント体１０を天然骨に近似する色に着色できるので、口腔内の審美性が損なわれることがない。
人工歯冠６等が摩耗した場合であっても、その内部まで天然骨に近似する色に着色されているので、口腔内の審美性が損なわれることがない。
【００６２】
図６は、本発明の実施形態に係るインプラント３０を示す図である。
補綴物は、インプラント３０であってもよい。インプラント（補綴物）３０は、骨折等した骨３１に埋め込まれる。また、インプラント３０は、骨折等した骨を固定するためにも用いられる。
インプラント３０の製造工程においても、γ線殺菌処理（第二工程Ａ２、第四工程Ｂ４）の後に、加熱処理（第三工程Ａ３、第五工程Ｂ５）が行われる。
【００６３】
図７は、本発明の実施形態に係る詰め物４０を示す図である。
補綴物は、詰め物４０（inlay, filling）であってもよい。詰め物（補綴物）４０は、歯（骨）４１の欠損部分に埋め込まれる。
詰め物４０の製造工程においても、γ線殺菌処理（第二工程Ａ２、第四工程Ｂ４）の後に、加熱処理（第三工程Ａ３、第五工程Ｂ５）が行われる。
【００６４】
図８は、本発明の実施形態に係る差し歯５０を示す図である。
補綴物は、差し歯５０（post crown）であってもよい。差し歯（補綴物）５０は、歯根（骨）５１に装着される。
差し歯５０の製造工程においても、γ線殺菌処理（第二工程Ａ２、第四工程Ｂ４）の後に、加熱処理（第三工程Ａ３、第五工程Ｂ５）が行われる。
【００６５】
図９は、本発明の実施形態に係るブリッジ６０を示す図である。
補綴物は、ブリッジ６０（架工義歯、冠橋義歯）であってもよい。ブリッジ（補綴物）６０は、欠損した歯の代わりとなる人工歯６１（dummy, pontic）及び隣接する天然歯６３（支台歯：abutment tooth）に被せる歯冠６２（crown）からなる。
ブリッジ６０の製造工程においても、γ線殺菌処理（第二工程Ａ２、第四工程Ｂ４）の後に、加熱処理（第三工程Ａ３、第五工程Ｂ５）が行われる。
【００６６】
図１０は、本発明の実施形態に係る有床義歯７０を示す図である。
補綴物は、有床義歯７０（入れ歯：dentures）であってもよい。総入れ歯、部分入れ歯のいずれであってもよい。
有床義歯（補綴物）７０は、レジンにより形成された義歯床７１と人工歯７２からなり、欠損した歯の代わりとなる。
人工歯７１の製造工程においても、γ線殺菌処理（第二工程Ａ２、第四工程Ｂ４）の後に、加熱処理（第三工程Ａ３、第五工程Ｂ５）が行われる。
【００６７】
図１１は、本発明の実施形態に係る人工骨８０を示す図である。
補綴物は、人工骨８０（artificial bone）であってもよい。人工骨（補綴物）８０は、例えば、頭蓋骨（骨）８１の欠損部分に配置される頭蓋プレート等である。
人工骨８０の製造工程においても、γ線殺菌処理（第二工程Ａ２、第四工程Ｂ４）の後に、加熱処理（第三工程Ａ３、第五工程Ｂ５）が行われる。
【００６８】
補綴物は、人工骨８０のように特定の形状を有する場合に限らない。補綴物は、特定の形状を有しない骨補填材（不図示）（bone prosthetic material）であってもよい。
【００６９】
本発明の補綴物は、着色材料を用いることなく、天然骨に近似する色に着色される。このため、口腔内の審美性が損なわれることがない。本発明の補綴物は、着色材料を用いていないので、人体に対する悪影響が皆無である。
【００７０】
本発明の技術範囲は、上述した実施形態に限定されるものではない。本発明の趣旨を逸脱しない範囲において、上述した実施形態に種々の変更を加えたものを含む。実施形態で挙げた具体的な材料や層構成などはほんの一例に過ぎず、適宜変更が可能である。
【００７１】
本発明の補綴物は、ジルコニア（酸化ジルコニウム）を主成分とする生体適合性セラミックス材料により形成される。体積比においてジルコニアが５０％以上含まれていればよい。
【００７２】
補綴物の材料は、ジルコニア複合材料（ジルコニアと他のセラミックス材料を組み合わせたもの）であってもよい。他のセラミックス材料は、アルミナ（酸化アルミニウム）や酸化イットリウム、酸化ハフニウム、酸化シリコーン、酸化マグネシウム、酸化セリウム等である。
【００７３】
補綴物の材料は、ジルコニアと金属や合金とを組み合わせたものであってもよい。金属や合金は、銅、チタン、チタン合金等である。
【００７４】
補綴物の材料は、ジルコニアと、カーボンや樹脂やガラス等とを組み合わせたものであってもよい。
【００７５】
補綴物の製造工程は、γ線殺菌処理（第二工程Ａ２、第四工程Ｂ４）の後に、加熱処理（第三工程Ａ３、第五工程Ｂ５）が行われる。
一方、形成工程（第一工程Ａ１，Ｂ１）には、任意の製造方法・装置を用いることができる。また、表面処理工程（第二工程Ｂ２）及び高温加熱処理工程（第三工程Ｂ３）には、任意の製造方法・装置を用いることができる。
【符号の説明】
【００７６】
２  歯槽骨（骨）    ５  歯科用インプラント（インプラント、補綴物）    ６  人工歯冠（補綴物）    ８  アバットメント体（補綴物）    １０  インプラント体（補綴物）    ３０  インプラント（補綴物）    ３１  骨    ４０  詰め物（補綴物）    ４１  歯（骨）    ５０  差し歯（補綴物）    ５１  歯根（骨）    ６０  ブリッジ（補綴物）    ７０  有床義歯（補綴物）    ８０  人工骨（補綴物）    ８１  頭蓋骨（骨）    
【図１】
0005849278.tif 000004
【図２】
0005849278.tif 000005
【図３】
0005849278.tif 000006
【図４】
0005849278.tif 000007
【図５】
0005849278.tif 000008
【図６】
0005849278.tif 000009
【図７】
0005849278.tif 000010
【図８】
0005849278.tif 000011
【図９】
0005849278.tif 000012
【図１０】
0005849278.tif 000013
【図１１】
0005849278.tif 000014